【手続補正書】
【提出日】平成16年12月17日(2004.12.17)
【手続補正１】
【補正対象書類名】明細書
【補正対象項目名】特許請求の範囲
【補正方法】変更
【補正の内容】
【特許請求の範囲】
【請求項１】
以下の成分を含有することを特徴とする組成物。
（１）ポリ（メチルメタクリレート）又はメチルメタクリレートと少なくとも１種のコモノマーとのコポリマーをグラフト重合したプロピレンポリマー材料の主鎖からなるグラフトコポリマーを含むポリマー材料であって、重合したモノマーの総量がプロピレンポリマー材料１００部あたり約１０〜約１２０重量部であり、コモノマーが存在するときは、コモノマーが、重合したモノマーの総量の約２０モル％までの量で存在するポリマー材料、及び、
（２）式：Ｔ1Ｔ2ＮＯＨ（式中、Ｔ1は炭素数１〜３６のアルキル基、炭素数５〜１２のシクロアルキル基、炭素数７〜９のアラルキル基、又は炭素数１〜４のアルキル基若しくは１種以上のハロゲン原子で置換されたアラルキル基であり、Ｔ2は水素又はＴ1と同様である）で示される構造を有するヒドロキシルアミン化合物をポリマー材料１００部あたり約０．０２５〜約０．５部。
【請求項２】
グラフトコポリマーのプロピレンポリマー材料が、
（ａ）プロピレンのホモポリマー、
（ｂ）プロピレンと、エチレン及びＣ4〜Ｃ10のα−オレフィンからなる群より選ばれるオレフィンとのランダムコポリマーであって、オレフィンがエチレンである場合、重合したエチレン含量の最大値は約１０重量％であり、オレフィンがＣ4〜Ｃ10のα−オレフィンであるときには、重合したα−オレフィン含量の最大値は約２０重量％であるコポリマー、
（ｃ）プロピレンと、エチレン及びＣ4〜Ｃ8のα−オレフィンからなる群より選ばれるオレフィンとのランダムターポリマーであって、重合したＣ4〜Ｃ8のα−オレフィン含量の最大値が約２０重量％であり、エチレンが前記オレフィンの１つであるときには、重合したエチレン含量の最大値が約５重量％であるターポリマー、
（ｄ）オレフィンポリマー組成物であって、本質的に以下に示す組成：
（ｉ）プロピレンホモポリマー１０〜５０％、又は、コポリマーであって、（ａ）プロピレン及びエチレンのコポリマー、（ｂ）プロピレン、エチレン及びＣＨ2＝ＣＨＲで示されるα−オレフィン（ＲはＣ2-8の直鎖又は分岐したアルキル基である）のコポリマー、並びに（ｃ）プロピレン及び前記（ｉ）（ｂ）で定義したα−オレフィンのコポリマーからなる群より選ばれるコポリマー１０〜５０％、
（ii）示差走査熱量測定（ＤＳＣ）による結晶化度が約２０〜約６０％である、半結晶質の、本質的には直鎖状のコポリマーの画分であって、該コポリマーが、（ａ）エチレン及びプロピレンのコポリマーであって、５５％をこえるエチレンを含むコポリマー、（ｂ）エチレン、プロピレン及び前記（１）（ｂ）で定義したα−オレフィンのコポリマーであって、１〜１０％のα−オレフィン並びに５５％をこえ９８％までのエチレン及びα−オレフィンの両者を含むコポリマー、並びに（ｃ）エチレン及び前記（ｉ）（ｂ）で定義したα−オレフィンのコポリマーであって、５５％をこえ９８％までのα−オレフィンを含むコポリマーからなる群より選ばれ、室温又は周囲温度下、キシレンに不溶であるコポリマー画分５〜２０％、並びに、
（iii）（ａ）エチレン及びプロピレンのコポリマーであって、２０％〜４０％未満のエチレンを含むコポリマー、（ｂ）エチレン、プロピレン及び前記（ｉ）（ｂ）で定義したα−オレフィンのコポリマーであって、１〜１０％のα−オレフィンが存在し、存在するエチレン並びにα−オレフィンの量が２０％〜４０％未満であるコポリマー、並びに（ｃ）エチレン及び前記（ｉ）（ｂ）で定義したα−オレフィンのコポリマーであって、２０％〜４０％未満のα−オレフィンを含むコポリマーからなる群より選ばれ、周囲温度下、キシレンに溶解し、極限粘度数が１．７〜３．０ｄｌ／ｇであるコポリマー画分４０〜８０％、
から構成されるオレフィンポリマー組成物であって、全オレフィンポリマー組成物を基準とした画分（ii）及び（iii）の画分の総量が約６５％〜８０％であり、画分（ii）／（iii）の重量比が約０．１〜約０．３であり、画分（ii）＋（iii）におけるエチレン若しくはＣ4-8のα−オレフィン又はそれらの組み合わせの総含量が５０％未満であるオレフィンポリマー組成物、並びに、
（ｅ）熱可塑性オレフィンであって、本質的に、
（ｉ）アイソタクチック指数が９０をこえるプロピレンホモポリマー１０〜６０％、又はエチレン及び／又はＣ4-8のα−オレフィンとの結晶性プロピレンコポリマーであって、プロピレン含量が８５％よりも大きく、アイソタクチック指数が８５％よりも大きいコポリマー１０〜６０％、
（ii）無定形のエチレン／プロピレンコポリマー画分であって、室温下でキシレンに溶解し、４０〜７０％のエチレンを含むコポリマー画分３０〜６０％、並びに、
（iii）半結晶性のエチレン／プロピレンコポリマーであって、室温下でキシレンに不溶であるコポリマー８〜４０％、
から構成される熱可塑性オレフィン、
からなる群より選ばれる、請求項１記載の組成物。
【請求項３】
プロピレンポリマー材料がプロピレンホモポリマーである、請求項２記載の組成物。
【請求項４】
メチルメタクリレートのコポリマーが、メチルメタクリレート及びメチルアクリレートのコポリマーである、請求項１記載の組成物。
【請求項５】
ヒドロキシルアミン化合物が酸化ビス（水素化獣脂アルキル）アミンである、請求項１記載の組成物。
【請求項６】
ポリマー材料が更にポリオレフィンゴム及び広い分子量分布を有するポリプロピレン材料であって、Ｍw／Ｍnが８〜６０、溶融流量が０．５〜５０ｇ／１０分間であり、９４％以上が２５℃においてキシレンに不溶であるポリプロピレン材料を含むことを特徴とする、請求項１記載の組成物。
【請求項７】
広い分子量分布を有するプロピレンポリマー材料が、広い分子量分布を有するプロピレンホモポリマーである、請求項６記載の組成物。
【請求項８】
プロピレンポリマー材料の主鎖にグラフト重合したポリ（メチルメタクリレート）の解重合を遅延させる方法であって、式：Ｔ1Ｔ2ＮＯＨ（式中、Ｔ1は炭素数１〜３６のアルキル基、炭素数５〜１２のシクロアルキル基、炭素数７〜９のアラルキル基、又は炭素数１〜４のアルキル基若しくは１種以上のハロゲン原子で置換されたアラルキル基であり、Ｔ2は水素又はＴ1と同様である）で示される構造を有するヒドロキシルアミン化合物を、ポリ（メチルメタクリレート）又はメチルメタクリレートと少なくとも１種のその他のモノマーとのコポリマーをグラフト重合したプロピレンポリマー材料の主鎖からなるグラフトコポリマーを含むポリマー材料であって、重合したモノマーの総量がプロピレンポリマー材料１００部あたり約１０〜約１２０部であり、コモノマーが存在するときは、コモノマーが、重合したモノマーの総量の２０モル％までの量で存在するポリマー材料ポリマー材料１００部に対して、約０．０２５〜約０．５部混合させることからなる方法。
【請求項９】
グラフトコポリマーのプロピレンポリマー材料が、
（ａ）プロピレンのホモポリマー、
（ｂ）プロピレンと、エチレン及びＣ4〜Ｃ10のα−オレフィンからなる群より選ばれるオレフィンとのランダムコポリマーであって、オレフィンがエチレンである場合、重合したエチレン含量の最大値は約１０重量％であり、オレフィンがＣ4〜Ｃ10のα−オレフィンであるときには、重合したα−オレフィン含量の最大値は約２０重量％であるコポリマー、
（ｃ）プロピレンと、エチレン及びＣ4〜Ｃ8のα−オレフィンからなる群より選ばれるオレフィンとのランダムターポリマーであって、重合したＣ4〜Ｃ8のα−オレフィン含量の最大値が約２０重量％であり、エチレンが前記オレフィンの１つであるときには、重合したエチレン含量の最大値が約５重量％であるターポリマー、
（ｄ）オレフィンポリマー組成物であって、本質的に以下に示す組成：
（ｉ）プロピレンホモポリマー１０〜５０％、又は、コポリマーであって、（ａ）プロピレン及びエチレンのコポリマー、（ｂ）プロピレン、エチレン及びＣＨ2＝ＣＨＲで示されるα−オレフィン（ＲはＣ2-8の直鎖又は分岐したアルキル基である）のコポリマー、並びに（ｃ）プロピレン及び前記（ｉ）（ｂ）で定義したα−オレフィンのコポリマーからなる群より選ばれるコポリマー１０〜５０％、
（ii）示差走査熱量測定（ＤＳＣ）による結晶化度が約２０〜約６０％である、半結晶質の、本質的には直鎖状のコポリマーの画分であって、該コポリマーが、（ａ）エチレン及びプロピレンのコポリマーであって、５５％をこえるエチレンを含むコポリマー、（ｂ）エチレン、プロピレン及び前記（１）（ｂ）で定義したα−オレフィンのコポリマーであって、１〜１０％のα−オレフィン並びに５５％をこえ９８％までのエチレン及びα−オレフィンの両者を含むコポリマー、並びに（ｃ）エチレン及び前記（ｉ）（ｂ）で定義したα−オレフィンのコポリマーであって、５５％をこえ９８％までのα−オレフィンを含むコポリマーからなる群より選ばれ、室温又は周囲温度下、キシレンに不溶であるコポリマー画分５〜２０％、並びに、
（iii）（ａ）エチレン及びプロピレンのコポリマーであって、２０％〜４０％未満のエチレンを含むコポリマー、（ｂ）エチレン、プロピレン及び前記（ｉ）（ｂ）で定義したα−オレフィンのコポリマーであって、１〜１０％のα−オレフィンが存在し、存在するエチレン並びにα−オレフィンの量が２０％〜４０％未満であるコポリマー、並びに（ｃ）エチレン及び前記（ｉ）（ｂ）で定義したα−オレフィンのコポリマーであって、２０％〜４０％未満のα−オレフィンを含むコポリマーからなる群より選ばれ、周囲温度下、キシレンに溶解し、極限粘度数が１．７〜３．０ｄｌ／ｇであるコポリマー画分４０〜８０％、
から構成されるオレフィンポリマー組成物であって、全オレフィンポリマー組成物を基準とした画分（ii）及び（iii）の画分の総量が約６５％〜８０％であり、画分（ii）／（iii）の重量比が約０．１〜約０．３であり、画分（ii）＋（iii）におけるエチレン若しくはＣ4-8のα−オレフィン又はそれらの組み合わせの総含量が５０％未満であるオレフィンポリマー組成物、並びに、
（ｅ）熱可塑性オレフィンであって、本質的に、
（ｉ）アイソタクチック指数が９０をこえるプロピレンホモポリマー１０〜６０％、又はエチレン及び／又はＣ4-8のα−オレフィンとの結晶性プロピレンコポリマーであって、プロピレン含量が８５％よりも大きく、アイソタクチック指数が８５％よりも大きいコポリマー１０〜６０％、
（ii）無定形のエチレン／プロピレンコポリマー画分であって、室温下でキシレンに溶解し、４０〜７０％のエチレンを含むコポリマー画分３０〜６０％、並びに、
（iii）半結晶性のエチレン／プロピレンコポリマーであって、室温下でキシレンに不溶であるコポリマー８〜４０％、
から構成される熱可塑性オレフィン、
からなる群より選ばれる、請求項８記載の方法。
【請求項１０】
プロピレンポリマー材料がプロピレンホモポリマーである、請求項８記載の方法。
【請求項１１】
メチルメタクリレートのコポリマーが、メチルメタクリレート及びメチルアクリレートのコポリマーである、請求項８記載の方法。
【請求項１２】
ヒドロキシルアミン化合物が酸化ビス（水素化獣脂アルキル）アミンである、請求項８記載の方法。
【請求項１３】
ポリマー材料が更にポリオレフィンゴム及び広い分子量分布を有するポリプロピレン材料であって、Ｍw／Ｍnが８〜６０、溶融流量が０．５〜５０ｇ／１０分間であり、９４％以上が２５℃においてキシレンに不溶であるポリプロピレン材料を含む、請求項８記載の方法。
【請求項１４】
（ｄ）（ｉ）のプロピレンホモポリマーが８５〜９８％のアイソタクチック指数を有する、請求項２に記載の組成物。
【請求項１５】
（ｄ）（ｉ）のプロピレンホモポリマーが８５〜９８％のアイソタクチック指数を有する、請求項９に記載の方法。
【請求項１６】
（ｄ）（iii）（ｃ）のコポリマーが更に０．５〜１０％のジエンを含む、請求項２に記載の組成物。
【請求項１７】
（ｅ）（ii）の無定形のエチレン／プロピレンコポリマー画分が更に０．５〜１０％のジエンを含む、請求項２に記載の組成物。
【請求項１８】
（ｄ）（iii）（ｃ）のコポリマーが更に０．５〜１０％のジエンを含む、請求項９に記載の方法。
【請求項１９】
（ｅ）（ii）の無定形のエチレン／プロピレンコポリマー画分が更に０．５〜１０％のジエンを含む、請求項９に記載の方法。